(57)【要約】【課題】ウレタンまたはウレアシートを接着材により貼り付けるだけですむので、補強用の繊維等も不要で、かつ、手作業で下地コンクリートに塗布するものに比べて、狭隘部でも簡易かつ迅速に施工でき、また、高所作業においても安全に施工できるＰＣカーテンウォールのコンクリート剥落防止工法を提供する。【解決手段】建物外装材としてのＰＣカーテンウォール１の角部の表層に２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートのアングル材５，６，７を一部重畳させて接着材８により貼り付ける。【選択図】図１
2020176473.tif 000002
【特許請求の範囲】
【請求項１】
建物外装材としてのＰＣカーテンウォールの角部の表層に２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートのアングル材を一部重畳させて接着材により貼り付けることを特徴としたＰＣカーテンウォールのコンクリート剥落防止工法。
【発明の詳細な説明】
【技術分野】
【０００１】
本発明は、ＰＣカーテンウォールのコンクリート剥落防止工法に関するものである。
【背景技術】
【０００２】
プレキャストコンクリートが外壁として使用されるようになって５０年近く経過しようとしていて、メンテナンスを続けて使用されている。建築表現としての最初のＰＣ（プレキャストコンクリート）カーテンウォールは、１９６４年の赤坂中央ビル、岸記念体育会館、富山第一生命ビルの３棟であるが、これらもすでに３５年が経過している。また、超高層ビルには、１９７１年の京王ブラザホテル、日本ＩＢＭビル、ホテルパシフィック東京の３棟以降、盛んに用いられ、２０年を経過したものが多数存在している。
【０００３】
こうした建物はまだ寿命に達しておらず、今後も使い続けるものが多い。しかし例えば５０年の寿命があれば、設備や内装の寿命などを考慮すると、一度は大規模な改修が必要となる。また、超高層ビルなどは、そう簡単に壊せるものではなく、使い続けるために改修を行うことになる。今まさに初代のプレキャストコンクリートを使った建物たちの改修の時代に入っているといえる。
【０００４】
ＰＣカーテンウォールは、塩害や中性化等により鋼材が腐食し、その際の膨張圧によりコンクリート構造物に亀裂が生じ、その表層部からコンクリート片が剥落することが問題となっており、このような問題を解決するために種々の剥落防止工法が提案されている。
【０００５】
その多くは、補修を必要とする対象となるコンクリート構造物表面に接着剤を用いて繊維シートを接着してコンクリート構造物からコンクリート片が剥落しないようにする工法である。
【０００６】
通常、コンクリート表面を洗浄・目粗し後、プライマーを塗布しネット状の繊維シートを貼り付け、接着剤を硬化させ、更に、紫外線劣化が懸念される屋外においては耐候性を有する塗料を塗る方法が行われている。
【０００７】
コンクリート表面に不陸や気泡が多いときは、表面を平滑にするために繊維シートを貼る前に調整材を施工する場合もある。
【０００８】
剥落防止工法の工程としては、（１）洗浄・目粗し工程、（２）プライマー工程、（３）下塗り工程、（４）繊維シート接着工程、（５）上塗り工程、（６）耐候性塗料塗布工程（１〜２回）の６〜７工程（不陸調整工があれば７〜８工程）が挙げられる。この工程は、多くの作業からなる工事となる。
【０００９】
下記特許文献もその１例であり、保護層と接着剤塗布層とを接着するとともに接着剤塗布層のコンクリート構造物への接着面に接着剤層を形成したことを特徴とするコンクリート構造物の補修・補強・劣化防止用シートを使用し、コンクリート構造物の補修・補強・劣化防止用シートをコンクリート構造物に、該シートの接着剤塗布層のコンクリート構造物への接着面に有する接着剤層を用いて貼着する。
【特許文献１】特開２００４−２７７１８号公報
【発明の概要】
【発明が解決しようとする課題】
【００１０】
前記従来技術は、ＰＣカーテンウォールを対象とするものではない。特に、ＰＣカーテンウォールはその相互間の隙間が狭隘部となり、ここにコンクリート剥落箇所が生じ易い。
【００１１】
かかるＰＣカーテンウォールはその相互間の隙間はゴンドラレール（縦レール）の設置場所にもなるが、その場合は細いスリット開口の奥に広がりが形成される狭隘部で、このような狭隘部では前記のような繊維シートを接着してコンクリート構造物からコンクリート片が剥落しないようにすることは極めて困難であった。
【００１２】
本発明の目的は前記従来例の不都合を解消し、ウレタンまたはウレアシートを接着材により貼り付けるだけですむので、補強用の繊維等も不要で、かつ、手作業で下地コンクリートに塗布するものに比べて、狭隘部でも簡易かつ迅速に施工でき、また、高所作業においても安全に施工できるＰＣカーテンウォールのコンクリート剥落防止工法を提供することにある。
【課題を解決するための手段】
【００１３】
前記目的を達成するため請求項１記載の本発明は、建物外装材としてのＰＣカーテンウォールの角部の表層に２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートのアングル材を一部重畳させて接着材により貼り付けることを要旨とするものである。
【００１４】
請求項１記載の本発明によれば、下地コンクリートに塗布することの欠点を解消するため、成形したウレタンまたはウレアシートを接着材により貼り付けるものであり、接着材により貼り付けることで、所望の剥落防止性能を満たすことができる。
【００１５】
プライマーを塗布した後、硬化乾燥養生行い、接着剤を塗布しながらウレタンまたはウレアシートを貼り付けてジョイント部を均せば終了となるため、高所作業車での作業においても、各工程で高所作業車を移動する必要がなく、プライマー工程から仕上工程まで完結するできるため、工期の短縮が図れる上に、工場で製造された均一な厚みと性能を有したウレタンまたはウレアシートによって、安定したコンクリート剥落防止性能を担保することができる。
【００１６】
また、ウレタンまたはウレアシートは、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有するので、強靭であり、これを建物外装材としてのＰＣカーテンウォールの角部の表層に貼り付けることにより、繊維シートによる補強や、変位層を設けることなく、（株）高速道路総合技術研究所発行の構造物施工管理要領（平成１９年８月）による剥落防止性能を満たすことができる。
【００１７】
一方、ウレタンまたはウレアシートは主材と硬化剤とを、専用の機械にて加温し、ホース圧送してホース先端にて混合、攪拌して平坦、凹状もしくは凸状型枠に吹きつけて成形することで、簡単に厚み０．５ｍｍ以上３．０ｍｍ以下のものが成形できる。
【００１８】
さらに、ウレタンまたはウレアシートは適宜の角度を有するアングル材として成形されたものであり、可撓性があるので、畳んで広げることもでき、狭い開口から差し入れて広げて狭隘部でＰＣカーテンウォールの角部の表層に貼り付けることが簡単にできる。しかも、一部重畳させて接着材により貼り付けることにより、確実に被覆できる。
【図面の簡単な説明】
【００１９】
【図１】本発明のＰＣカーテンウォールのコンクリート剥落防止工法の１実施形態を示す横断平面図である。
【図２】本発明のＰＣカーテンウォールのコンクリート剥落防止工法の１実施形態を示す斜視図である。
【図３】本発明のＰＣカーテンウォールのコンクリート剥落防止工法の１実施形態を示す施工時の説明図である。
【図４】本発明のＰＣカーテンウォールのコンクリート剥落防止工法で使用する接着材の正面図である。
【発明を実施するための形態】
【００２０】
以下図面について本発明の実施の形態を詳細に説明する。図１は本発明の１実施形態を示す横断平面図、図２は同上斜視図で、図中１はＰＣ（プレキャストコンクリート）カーテンウォール、２はＰＣカーテンウォール１同士で形成される相互間の隙間である狭隘部である。
【００２１】
この狭隘部２には図示は省略するが、ゴンドラレールを設置するもので、開口２ａは狭いスリットであり、その奥に空間が広がる。
【００２２】
また、狭隘部２の奥には目地が形成され、バックアップ材３およびシール材４が配設されている。
【００２３】
本発明はこのようなＰＣ（プレキャストコンクリート）カーテンウォール１のコンクリート剥落防止を行うもので、特に剥落が生じやすい角部の剥落防止をなすものである。
【００２４】
本発明はＰＣカーテンウォール１の角部の表層にウレタンまたはウレアシートのアングル材を一部重畳させて接着材８により貼り付けるものである。アングル材とはシート材を適度な角度を持たせて成形したものを称する。
【００２５】
図示の例ではアングル材５、アングル材６、アングル材７の３種のウレタンまたはウレアシートの成形体を一部重畳させて接着材８により貼り付けた。
【００２６】
先に、前記アングル材を成形するウレタンまたはウレアシートについて説明すると、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、専用の機械にて加温し、ホース圧送してホース先端にて混合、攪拌して型枠に吹きつけて成形する。
【００２７】
ウレタンまたはウレアシートは、厚み０．５ｍｍ以上３．０ｍｍ以下で、２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有する。
【００２８】
硬化剤のアミノ基と水酸基の割合は、アミノ基：水酸基＝１００：０〜６０：４０であることが望ましい。
【００２９】
１００：０は、全てアミノ基となるため、ポリウレア樹脂となり、水酸基が６０：４０の４０部入ること、その４０部との反応物は、ウレタン樹脂となる。アミノ基との反応によるポリウレア樹脂と水酸基との反応によるウレタン樹脂が混在するポリウレアウレタン樹脂となる。
【００３０】
ウレア結合とウレタン結合では、結合エネルギーが異なり、ウレア結合＞ウレタン結合となり、一定以上のウレア結合が性能を担保するために必要となる。
【００３１】
主剤のＮＣＯ基と硬化剤のアミノ基と水酸基を合計した基の比率は、ＮＣＯ基：（アミノ基＋水酸基）＝１．０：１．０５〜１．０：０．７５とする。
【００３２】
主剤のＮＣＯ基に対し、アミノ基＋水酸基を合計した基が多くなりすぎると、物性が低下し、硬化不良となり、少なすぎるとＮＣＯ基が空気中の水分と反応し、塗膜が発泡してしまう。
【００３３】
なお、ウレタンまたはウレアシートの表面には、予め紫外線劣化を防ぐトップコートを施してもよい。ウレタンまたはウレアシートの表面には、予め紫外線劣化を防ぐトップコートを施すことにより、コンクリート片剥落防止を行えるとともに、耐紫外線性能を発揮でき、劣化を防止できる。
【００３４】
接着材８はウレタンまたはウレアシートを固定できる揺変性性状を有し、下地プライマー９とウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とする。
【００３５】
具体的には接着材８としては株式会社東郊産業の商品名  ＳＵシーラントＱＵＩＣＫ  ＮＢ  、株式会社ダイフレックスの商品名ハイフレックスＵＳ−１（ハイフレックスは株式会社ダイフレックスの登録商標）などが使用できる。
【００３６】
接着材８を塗布する厚みは、０．２ｍｍ以上、２．０ｍｍ以下で好ましくは０．５ｍｍ以上１．５ｍｍ以下であるが、特にこれに限定されるものではない。
【００３７】
成形したウレタンまたはウレアシートを貼り付けて所望の剥落防止性能を満たすことを行うのに、接着剤の性能、施工性は重要である。
【００３８】
接着材８を一成分形もしくは二成分形のウレタンもしくはウレア系で、建築用シーリング材ＪＩＳ  Ａ  ５７５８：２０１６のタイプＦ−１２．５、クラス８０２０適合以上の性能を有するものを使用すれば、ウレタンまたはウレアシートおよび下地プライマー９に対する接着強度や伸び率等が高いので、耐久性があり、経時によって物性が低下することもなく、また、ウレタンまたはウレアシートが経時によって剥離することもない。
【００３９】
次に施工手順について説明する。ＰＣ（プレキャストコンクリート）カーテンウォール１の表面にはプライマー９を塗布し、その上にウレタンまたはウレアシートのアングル材５，６，７を順に一部重畳させて接着材８により貼り付ける。
【００４０】
貼り付け順序はアングル材５が先に、次いでアングル材６をその端をアングル材５に重ねて貼り付け、さらにアングル材７をその端をアングル材６に重ねて貼り付ける。
【００４１】
その際、各アングル材はＰＣ（プレキャストコンクリート）カーテンウォール１の角部にその折り曲げ部を合わせる。
【００４２】
接着材８の塗布はローラーにより行うが、狭隘部２の開口２ａからローラーを入れることが困難な場合には、図４に示すような曲がりノズル１１を取り付けたチューブ１０による接着材を使用することもできる。
【００４３】
接着材８を塗布する厚みは、０．２ｍｍ以上、２．０ｍｍ以下で好ましくは０．５ｍｍ以上１．５ｍｍ以下で済むので、均一な厚み確保を必要とせず、下地の凹凸に対して表面を平滑もしくは、櫛目状に塗布することで、表目のウレタンまたはウレアシートも平滑に仕上げることができる。
【００４４】
また、アングル材５、アングル材６、アングル材７をそれぞれ順に貼り付けるに際して、狭隘部２の開口２ａを通過させるのに折り畳んで、内部で広げることができ、アングル材であるのでＰＣカーテンウォール１の角部にその角部を合わせて貼るようにすればよい。
【００４５】
さらに、図２に示すように、アングル材５、アングル材６、アングル材７の上下方向の接合部は、継手１２の位置をずらして重畳させて接着材８で接着した。
【００４６】
前記の貼り付け状態は図３に示すように目視用のミラー１３を差し入れて確認する。
【００４７】
アングル材５、アングル材６、アングル材７を形成するウレタンまたはウレアシートは、ＪＨＳ  ４２４−２００４  剥落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種の剥落防止の押し抜き試験方法のφ１０ｃｍ当たりの押し抜き最大荷重が０．３ｋＮ以上で１０ｍｍ以上の変位が確認できることの何れかに適合するものである。
【００４８】
なお、前記実施形態では３種類のアングル材を使用した例について説明したが、ＰＣカーテンウォール１には様々な形状のものがあり、それに応じて狭隘部の形状も様々であるので、特に３種類のアングル材に限定されるものではない。
【００４９】
また、狭隘部から出た箇所では、平坦なシートによるウレタンまたはウレアシートとの重ね合わせも行うことができる。
【符号の説明】
【００５０】
１…ＰＣ（プレキャストコンクリート）カーテンウォール
２…狭隘部
２ａ…開口
３…バックアップ材
４…シール材
５，６，７…アングル材
８…接着材
９…プライマー
１０…チューブ
１１…曲がりノズル
１２…継手
１３…ミラー
【図１】
2020176473.tif 000003
【図２】
2020176473.tif 000004
【図３】
2020176473.tif 000005
【図４】
2020176473.tif 000006
【手続補正書】
【提出日】令和2年8月7日(2020.8.7)
【手続補正１】
【補正対象書類名】明細書
【補正対象項目名】全文
【補正方法】変更
【補正の内容】
【発明の詳細な説明】
【技術分野】
【０００１】
本発明は、ＰＣカーテンウォールのコンクリート剥落防止工法に関するものである。
【背景技術】
【０００２】
プレキャストコンクリートが外壁として使用されるようになって５０年近く経過しようとしていて、メンテナンスを続けて使用されている。建築表現としての最初のＰＣ（プレキャストコンクリート）カーテンウォールは、１９６４年の赤坂中央ビル、岸記念体育会館、富山第一生命ビルの３棟であるが、これらもすでに３５年が経過している。また、超高層ビルには、１９７１年の京王ブラザホテル、日本ＩＢＭビル、ホテルパシフィック東京の３棟以降、盛んに用いられ、２０年を経過したものが多数存在している。
【０００３】
こうした建物はまだ寿命に達しておらず、今後も使い続けるものが多い。しかし例えば５０年の寿命があれば、設備や内装の寿命などを考慮すると、一度は大規模な改修が必要となる。また、超高層ビルなどは、そう簡単に壊せるものではなく、使い続けるために改修を行うことになる。今まさに初代のプレキャストコンクリートを使った建物たちの改修の時代に入っているといえる。
【０００４】
ＰＣカーテンウォールは、塩害や中性化等により鋼材が腐食し、その際の膨張圧によりコンクリート構造物に亀裂が生じ、その表層部からコンクリート片が剥落することが問題となっており、このような問題を解決するために種々の剥落防止工法が提案されている。
【０００５】
その多くは、補修を必要とする対象となるコンクリート構造物表面に接着剤を用いて繊維シートを接着してコンクリート構造物からコンクリート片が剥落しないようにする工法である。
【０００６】
通常、コンクリート表面を洗浄・目粗し後、プライマーを塗布しネット状の繊維シートを貼り付け、接着剤を硬化させ、更に、紫外線劣化が懸念される屋外においては耐候性を有する塗料を塗る方法が行われている。
【０００７】
コンクリート表面に不陸や気泡が多いときは、表面を平滑にするために繊維シートを貼る前に調整材を施工する場合もある。
【０００８】
剥落防止工法の工程としては、（１）洗浄・目粗し工程、（２）プライマー工程、（３）下塗り工程、（４）繊維シート接着工程、（５）上塗り工程、（６）耐候性塗料塗布工程（１〜２回）の６〜７工程（不陸調整工があれば７〜８工程）が挙げられる。この工程は、多くの作業からなる工事となる。
【０００９】
下記特許文献もその１例であり、保護層と接着剤塗布層とを接着するとともに接着剤塗布層のコンクリート構造物への接着面に接着剤層を形成したことを特徴とするコンクリート構造物の補修・補強・劣化防止用シートを使用し、コンクリート構造物の補修・補強・劣化防止用シートをコンクリート構造物に、該シートの接着剤塗布層のコンクリート構造物への接着面に有する接着剤層を用いて貼着する。
【特許文献１】特開２００４−２７７１８号公報
【発明の概要】
【発明が解決しようとする課題】
【００１０】
前記従来技術は、ＰＣカーテンウォールを対象とするものではない。特に、ＰＣカーテンウォールはその相互間の隙間が狭隘部となり、ここにコンクリート剥落箇所が生じ易い。
【００１１】
かかるＰＣカーテンウォールはその相互間の隙間はゴンドラレール（縦レール）の設置場所にもなるが、その場合は細いスリット開口の奥に広がりが形成される狭隘部で、このような狭隘部では前記のような繊維シートを接着してコンクリート構造物からコンクリート片が剥落しないようにすることは極めて困難であった。
【００１２】
本発明の目的は前記従来例の不都合を解消し、ウレタンまたはウレアシートを接着材により貼り付けるだけですむので、補強用の繊維等も不要で、かつ、手作業で下地コンクリートに塗布するものに比べて、狭隘部でも簡易かつ迅速に施工でき、また、高所作業においても安全に施工できるＰＣカーテンウォールのコンクリート剥落防止工法を提供することにある。
【課題を解決するための手段】
【００１３】
前記目的を達成するため請求項１記載の本発明は、ＰＣカーテンウォール同士で形成される相互間の隙間である狭隘部において、建物外装材としてのＰＣカーテンウォールの角部の表層に２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートのアングル材を一部重畳させて接着材により貼り付けることを要旨とするものである。
【００１４】
請求項１記載の本発明によれば、下地コンクリートに塗布することの欠点を解消するため、成形したウレタンまたはウレアシートを接着材により貼り付けるものであり、接着材により貼り付けることで、所望の剥落防止性能を満たすことができる。
【００１５】
プライマーを塗布した後、硬化乾燥養生行い、接着剤を塗布しながらウレタンまたはウレアシートを貼り付けてジョイント部を均せば終了となるため、高所作業車での作業においても、各工程で高所作業車を移動する必要がなく、プライマー工程から仕上工程まで完結するできるため、工期の短縮が図れる上に、工場で製造された均一な厚みと性能を有したウレタンまたはウレアシートによって、安定したコンクリート剥落防止性能を担保することができる。
【００１６】
また、ウレタンまたはウレアシートは、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有するので、強靭であり、これを建物外装材としてのＰＣカーテンウォールの角部の表層に貼り付けることにより、繊維シートによる補強や、変位層を設けることなく、（株）高速道路総合技術研究所発行の構造物施工管理要領（平成１９年８月）による剥落防止性能を満たすことができる。
【００１７】
一方、ウレタンまたはウレアシートは主材と硬化剤とを、専用の機械にて加温し、ホース圧送してホース先端にて混合、攪拌して平坦、凹状もしくは凸状型枠に吹きつけて成形することで、簡単に厚み０．５ｍｍ以上３．０ｍｍ以下のものが成形できる。
【００１８】
さらに、ウレタンまたはウレアシートは適宜の角度を有するアングル材として成形されたものであり、可撓性があるので、畳んで広げることもでき、狭い開口から差し入れて広げて狭隘部でＰＣカーテンウォールの角部の表層に貼り付けることが簡単にできる。しかも、一部重畳させて接着材により貼り付けることにより、確実に被覆できる。
【図面の簡単な説明】
【００１９】
【図１】本発明のＰＣカーテンウォールのコンクリート剥落防止工法の１実施形態を示す横断平面図である。
【図２】本発明のＰＣカーテンウォールのコンクリート剥落防止工法の１実施形態を示す斜視図である。
【図３】本発明のＰＣカーテンウォールのコンクリート剥落防止工法の１実施形態を示す施工時の説明図である。
【図４】本発明のＰＣカーテンウォールのコンクリート剥落防止工法で使用する接着材の正面図である。
【発明を実施するための形態】
【００２０】
以下図面について本発明の実施の形態を詳細に説明する。図１は本発明の１実施形態を示す横断平面図、図２は同上斜視図で、図中１はＰＣ（プレキャストコンクリート）カーテンウォール、２はＰＣカーテンウォール１同士で形成される相互間の隙間である狭隘部である。
【００２１】
この狭隘部２には図示は省略するが、ゴンドラレールを設置するもので、開口２ａは狭いスリットであり、その奥に空間が広がる。
【００２２】
また、狭隘部２の奥には目地が形成され、バックアップ材３およびシール材４が配設されている。
【００２３】
本発明はこのようなＰＣ（プレキャストコンクリート）カーテンウォール１のコンクリート剥落防止を行うもので、特に剥落が生じやすい角部の剥落防止をなすものである。
【００２４】
本発明はＰＣカーテンウォール１の角部の表層にウレタンまたはウレアシートのアングル材を一部重畳させて接着材８により貼り付けるものである。アングル材とはシート材を適度な角度を持たせて成形したものを称する。
【００２５】
図示の例ではアングル材５、アングル材６、アングル材７の３種のウレタンまたはウレアシートの成形体を一部重畳させて接着材８により貼り付けた。
【００２６】
先に、前記アングル材を成形するウレタンまたはウレアシートについて説明すると、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、専用の機械にて加温し、ホース圧送してホース先端にて混合、攪拌して型枠に吹きつけて成形する。
【００２７】
ウレタンまたはウレアシートは、厚み０．５ｍｍ以上３．０ｍｍ以下で、２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有する。
【００２８】
硬化剤のアミノ基と水酸基の割合は、アミノ基：水酸基＝１００：０〜６０：４０であることが望ましい。
【００２９】
１００：０は、全てアミノ基となるため、ポリウレア樹脂となり、水酸基が６０：４０の４０部入ること、その４０部との反応物は、ウレタン樹脂となる。アミノ基との反応によるポリウレア樹脂と水酸基との反応によるウレタン樹脂が混在するポリウレアウレタン樹脂となる。
【００３０】
ウレア結合とウレタン結合では、結合エネルギーが異なり、ウレア結合＞ウレタン結合となり、一定以上のウレア結合が性能を担保するために必要となる。
【００３１】
主剤のＮＣＯ基と硬化剤のアミノ基と水酸基を合計した基の比率は、ＮＣＯ基：（アミノ基＋水酸基）＝１．０：１．０５〜１．０：０．７５とする。
【００３２】
主剤のＮＣＯ基に対し、アミノ基＋水酸基を合計した基が多くなりすぎると、物性が低下し、硬化不良となり、少なすぎるとＮＣＯ基が空気中の水分と反応し、塗膜が発泡してしまう。
【００３３】
なお、ウレタンまたはウレアシートの表面には、予め紫外線劣化を防ぐトップコートを施してもよい。ウレタンまたはウレアシートの表面には、予め紫外線劣化を防ぐトップコートを施すことにより、コンクリート片剥落防止を行えるとともに、耐紫外線性能を発揮でき、劣化を防止できる。
【００３４】
接着材８はウレタンまたはウレアシートを固定できる揺変性性状を有し、下地プライマー９とウレタンまたはウレアシートと接着する一成分形もしくは二成分形のウレタンもしくはウレア系で、建築用シーリング材ＪＩＳ  Ａ  ５７５８：２０１６のタイプＦ−１２．５、クラス８０２０適合以上の性能とする。
【００３５】
具体的には接着材８としては株式会社東郊産業の商品名  ＳＵシーラントＱＵＩＣＫ  ＮＢ  、株式会社ダイフレックスの商品名ハイフレックスＵＳ−１（ハイフレックスは株式会社ダイフレックスの登録商標）などが使用できる。
【００３６】
接着材８を塗布する厚みは、０．２ｍｍ以上、２．０ｍｍ以下で好ましくは０．５ｍｍ以上１．５ｍｍ以下であるが、特にこれに限定されるものではない。
【００３７】
成形したウレタンまたはウレアシートを貼り付けて所望の剥落防止性能を満たすことを行うのに、接着剤の性能、施工性は重要である。
【００３８】
接着材８を一成分形もしくは二成分形のウレタンもしくはウレア系で、建築用シーリング材ＪＩＳ  Ａ  ５７５８：２０１６のタイプＦ−１２．５、クラス８０２０適合以上の性能を有するものを使用すれば、ウレタンまたはウレアシートおよび下地プライマー９に対する接着強度や伸び率等が高いので、耐久性があり、経時によって物性が低下することもなく、また、ウレタンまたはウレアシートが経時によって剥離することもない。
【００３９】
次に施工手順について説明する。ＰＣ（プレキャストコンクリート）カーテンウォール１の表面にはプライマー９を塗布し、その上にウレタンまたはウレアシートのアングル材５，６，７を順に一部重畳させて接着材８により貼り付ける。
【００４０】
貼り付け順序はアングル材５が先に、次いでアングル材６をその端をアングル材５に重ねて貼り付け、さらにアングル材７をその端をアングル材６に重ねて貼り付ける。
【００４１】
その際、各アングル材はＰＣ（プレキャストコンクリート）カーテンウォール１の角部にその折り曲げ部を合わせる。
【００４２】
接着材８の塗布はローラーにより行うが、狭隘部２の開口２ａからローラーを入れることが困難な場合には、図４に示すような曲がりノズル１１を取り付けたチューブ１０による接着材を使用することもできる。
【００４３】
接着材８を塗布する厚みは、０．２ｍｍ以上、２．０ｍｍ以下で好ましくは０．５ｍｍ以上１．５ｍｍ以下で済むので、均一な厚み確保を必要とせず、下地の凹凸に対して表面を平滑もしくは、櫛目状に塗布することで、表目のウレタンまたはウレアシートも平滑に仕上げることができる。
【００４４】
また、アングル材５、アングル材６、アングル材７をそれぞれ順に貼り付けるに際して、狭隘部２の開口２ａを通過させるのに折り畳んで、内部で広げることができ、アングル材であるのでＰＣカーテンウォール１の角部にその角部を合わせて貼るようにすればよい。
【００４５】
さらに、図２に示すように、アングル材５、アングル材６、アングル材７の上下方向の接合部は、継手１２の位置をずらして重畳させて接着材８で接着した。
【００４６】
前記の貼り付け状態は図３に示すように目視用のミラー１３を差し入れて確認する。
【００４７】
アングル材５、アングル材６、アングル材７を形成するウレタンまたはウレアシートは、ＪＨＳ  ４２４−２００４  剥落防止の押し抜き試験方法のφ１０ｃｍ当たりの押し抜き最大荷重が１．５ｋＮ以上で１０ｍｍ以上の変位が確認できること、または、橋梁構造物設計要領  コンクリート片剥落防止編（平成１８年８月）首都高速道路株式会社の剥落防止工の評価基準Ｂ種の剥落防止の押し抜き試験方法のφ１０ｃｍ当たりの押し抜き最大荷重が０．３ｋＮ以上で１０ｍｍ以上の変位が確認できることの何れかに適合するものである。
【００４８】
なお、前記実施形態では３種類のアングル材を使用した例について説明したが、ＰＣカーテンウォール１には様々な形状のものがあり、それに応じて狭隘部の形状も様々であるので、特に３種類のアングル材に限定されるものではない。
【００４９】
また、狭隘部から出た箇所では、平坦なシートによるウレタンまたはウレアシートとの重ね合わせも行うことができる。
【符号の説明】
【００５０】
１…ＰＣ（プレキャストコンクリート）カーテンウォール
２…狭隘部
２ａ…開口
３…バックアップ材
４…シール材
５，６，７…アングル材
８…接着材
９…プライマー
１０…チューブ
１１…曲がりノズル
１２…継手
１３…ミラー
【手続補正２】
【補正対象書類名】特許請求の範囲
【補正対象項目名】全文
【補正方法】変更
【補正の内容】
【特許請求の範囲】
【請求項１】
ＰＣカーテンウォール同士で形成される相互間の隙間である狭隘部において、建物外装材としてのＰＣカーテンウォールの角部の表層に２３℃で引張強さが１０Ｎ／ｍｍ２以上、引裂強さが３０Ｎ／ｍｍ以上のＪＩＳ  Ａ  ６０２１屋根用塗膜防水材のウレタンゴム系高強度形の性能を有するウレタンまたはウレアシートのアングル材を一部重畳させて接着材により貼り付けることを特徴としたＰＣカーテンウォールのコンクリート剥落防止工法。